(57)【要約】【課題】雄ねじ部の加工による耐力低下の実用上の問題が生じず、必要な耐力が得られ、雄ねじ部の長さが限定されず、かつ生産性に優れる雄ねじ部付きの異形棒鋼およびアンカーボルトを提供する。【解決手段】この異形棒鋼１は、外周に長手方向に間隔を開けて複数の節部１ｂａを有する丸軸状の棒鋼本体１ａの端部に雄ねじ部１ｃが設けられている。雄ねじ部１ｃは、ねじ溝径が棒鋼本体１ａの外周面よりも細く、ねじ山径が棒鋼本体１ａの外周面よりも太くかつ節部１ｂａを含む最大径よりも細い。雄ねじ部１ｃは、節部１ｂａに相当する幅の複数箇所に設けられたねじ山径の太い部分（Ｄ３２）と、残りのねじ山径の細い部分（Ｄ３２´）とを有し、両部分のねじ溝径Ｄ３１は同じである。雄ねじ部１ｃの硬さが他の部分よりも硬くまたは引張強度が強い。【選択図】図１
2018135634.tif 000002
【特許請求の範囲】
【請求項１】
外周に長手方向に間隔を開けて複数の節部を有する丸軸状の棒鋼本体の端部に雄ねじ部が設けられた異形棒鋼において、
前記雄ねじ部は、ねじ溝径が前記棒鋼本体の外周面よりも細く、ねじ山径が前記棒鋼本体の外周面よりも太くかつ前記節部を含む最大径よりも細く、かつ、
前記雄ねじ部は、前記節部に相当する幅の複数箇所に設けられたねじ山径の太い部分と、残りのねじ山径の細い部分とを有し、両部分のねじ溝径は互いに同じであり、
前記雄ねじ部は、この異形棒鋼の他の部分よりも硬さが硬くまたは引張強度が強い異形棒鋼。
【請求項２】
請求項１に記載の異形棒鋼において、前記棒鋼本体の外周面に、長手方向に延びるリブを備え、前記雄ねじ部における、ねじ山径の細い部分のねじ山径は、前記リブと同じ周方向箇所を除く箇所のねじ山径である異形棒鋼。
【請求項３】
請求項１または請求項２に記載の異形棒鋼において、前記雄ねじ部は、前記ねじ山径の細い部分のねじ溝深さが、前記ねじ山径の太い部分のねじ溝深さの７０％以上である異形棒鋼。
【請求項４】
請求項１ないし請求項３のいずれか１項に記載の異形棒鋼からなるアンカーボルト。
【発明の詳細な説明】
【技術分野】
【０００１】
この発明は、基礎に埋設されるアンカーボルトや鉄筋等に適用される雄ねじ部付きの異形棒鋼およびアンカーボルトに関する。
【背景技術】
【０００２】
表面に節部やリブ等を有する異形棒鋼をアンカーボルトに適用した技術が実用に供されている（例えば、特許文献１）。異形棒鋼をアンカーボルトに適用する場合、上端には柱のベースプレート等に接合するための雄ねじ部が設けられる。
特許文献１では、雄ねじ部のねじ山径が中央部分の公称直径よりも大きいアンカーボルトが開示されている。
【０００３】
また鉄筋コンクリートにおいて、鉄筋には一般的に定着性に優れることから異形鉄筋が用いられる。異形鉄筋を接続する鉄筋継手として、重ね継手など種々の形式のものがあり、配筋構造の簡素化や工期の短縮を図ったものとして、ねじ式鉄筋継手がある。ねじ式鉄筋継手において、鉄筋に単に雄ねじ部を切削加工で形成した場合、断面欠損により耐力が低下するため、鉄筋に大径部を形成しておき、この大径部に雄ねじを転造するものが提案されている（例えば、特許文献２）。
【先行技術文献】
【特許文献】
【０００４】
【特許文献１】特許第５４８６２６９号公報
【特許文献２】特許第５８６９７１６号公報
【発明の概要】
【発明が解決しようとする課題】
【０００５】
特許文献１のアンカーボルトでは、異形棒鋼の端部において、外周面の全体、すなわち、リブおよび節部と、これらリブおよび節部以外の箇所の外周面を削り落として丸棒形状部を形成した後に、この丸棒形状部にねじ転造加工を施す。このため、加工量が多くなるうえ、雄ねじ部が細径化されることで、耐力不足なる恐れがある。
【０００６】
異形棒鋼をアンカーボルトに適用する場合に、上端に形成する雄ねじ部につき、異形棒鋼に大径部を設けておき、この大径部に雄ねじを加工する特許文献２の技術を適用すると、ねじ加工による断面欠損が補え、雄ねじ部の耐力に優れるという利点が得られる。
しかし、前記大径部の形成が必要になることから、製造コストが高くなる。棒鋼素材への前記大径部の形成は、異形棒鋼の節やリブのロール成形時に一緒に行うと、製造コストの増加はある程度抑えられるが、十分ではない。また、ロール成形によると、前記大径部は、ロール径に応じた一定ピッチで形成されるが、多少はピッチのずれが生じる。そのため、前記大径部の長さ方向の中央で切断して一対の雄ねじ部を得るための棒鋼端部の大径部を得るにつき、位置調整が必要であり、量産するにつき生産性が低下する。また、異形棒鋼に大径部を設け、この大径部に雄ねじを加工する特許文献２の技術を適用したものでは、大径部の長さが限定される。アンカーボルトはねじ長さを長くするケースが多く、使用上使いにくい。
【０００７】
この発明の目的は、雄ねじ部の加工による耐力低下の実用上の問題が生じず、必要な耐力が得られ、雄ねじ部の長さが限定されず、かつ生産性に優れる雄ねじ部付きの異形棒鋼およびアンカーボルトを提供することである。
【課題を解決するための手段】
【０００８】
この発明の異形棒鋼は、外周に長手方向に間隔を開けて複数の節部を有する丸軸状の棒鋼本体の端部に雄ねじ部が設けられた異形棒鋼において、
前記雄ねじ部は、ねじ溝径が前記棒鋼本体の外周面よりも細く、ねじ山径が前記棒鋼本体の外周面よりも太くかつ前記節部を含む最大径よりも細く、かつ、
前記雄ねじ部は、前記節部に相当する幅の複数箇所に設けられたねじ山径の太い部分と、残りのねじ山径の細い部分とを有し、両部分のねじ溝径は互いに同じであり、
前記雄ねじ部は、この異形棒鋼の他の部分よりも硬さが硬くまたは引張強度が強い。
【０００９】
この構成によると、雄ねじ部は、ねじ山径の太い部分を有するが、この太い部分は節部に相当する幅の複数箇所であるため、次のように簡単に得ることができる。すなわち、素材となる節付きの異形棒鋼にそのまま、または節部だけを削る加工を施してねじ加工を行うことで得られる。このような太い部分が複数箇所にあるため、雄ねじ部となる箇所の全長にわたって削り取りを行って転造ねじを設ける場合よりも、ねじ結合の引張耐力を大きく得ることができる。
また、上記のように、雄ねじ部の太い部分は節部上での加工で得られるため、熱間の拡径加工や別部材の雄ねじ部材を圧接などで接合する場合に比べて容易に形成することができる。従来の鉄筋に大径部を形成して雄ねじ部を加工するものと異なり、大径部長さの限定により雄ねじ部の長さが限定されることもない。
【００１０】
雄ねじ部のねじ溝径が棒鋼本体の外周面よりも細いため、異形棒鋼の耐引張力等の耐力の低下が懸念されるが、雄ねじ部の硬さを他の部分よりも硬くすることで、耐力の低下が補え、十分な耐力が得られる。雄ねじ部の溝加工による耐力低下を補う為に必要となる硬さを硬くまたは強くする程度は、雄ねじ部の転造により得られる加工硬化（塑性硬化とも呼ばれる）の程度で足りる。そのため、素材となる節付きの異形棒鋼にそのまま、または節部だけを削る加工を施して雄ねじ部を転造すれば、雄ねじ部に必要な硬さも得られる。このため、雄ねじ部の硬さを高めるための専用の工程は不要であり、このことからも生産性に優れる。
【００１１】
前記前記棒鋼本体の外周面に、長手方向に延びるリブを備え、前記雄ねじ部における、ねじ山径の細い部分のねじ山径は、前記リブと同じ周方向箇所を除く箇所のねじ山径であっても良い。この場合、リブによっても耐力を負担できるため、リブを有しない同径の異形棒鋼よりも異形棒鋼全体の引張耐力を高めることができる。
【００１２】
前記雄ねじ部は、前記ねじ山径の細い部分のねじ溝深さｈ１が、前記ねじ山径の太い部分のねじ溝深さｈ０の７０％以上であっても良い。このねじ溝深さの割合ｈ１／ｈ０が７０％以上有れば、雄ねじ部における棒鋼本体にねじ加工された箇所も、ナットを螺合するうえで支障がない、または鉄筋継手としての締結に支障がないことがシミュレーションにより確認されている。
【００１３】
この発明のアンカーボルトは、前記いずれかに記載の異形棒鋼からなる。この構成によると、大径化等の下加工を施すアンカーボルトよりも生産性に優れ、また雄ねじ部の加工による耐力低下の実用上の問題が生じず、必要な耐力が得られるアンカーボルトを実現できる。
【発明の効果】
【００１４】
この発明の異形棒鋼は、外周に長手方向に間隔を開けて複数の節部を有する丸軸状の棒鋼本体の端部に雄ねじ部が設けられた異形棒鋼において、前記雄ねじ部は、ねじ溝径が前記棒鋼本体の外周面よりも細く、ねじ山径が前記棒鋼本体の外周面よりも太くかつ前記節部を含む最大径よりも細く、かつ、前記雄ねじ部は、前記節部に相当する幅の複数箇所に設けられたねじ山径の太い部分と、残りのねじ山径の細い部分とを有し、両部分のねじ溝径は互いに同じであり、前記雄ねじ部は、この異形棒鋼の他の部分よりも硬さが硬くまたは引張強度が強い。このため、雄ねじ部の加工による耐力低下の実用上の問題が生じず、必要な耐力が得られ、雄ねじ部の長さが限定されず、かつ生産性に優れる。
【００１５】
この発明のアンカーボルトは、前記いずれかに記載の異形棒鋼からなるため、雄ねじ部の加工による耐力低下の実用上の問題が生じず、必要な耐力が得られ、雄ねじ部の長さが限定されず、かつ生産性に優れる。
【図面の簡単な説明】
【００１６】
【図１】この発明の第１の実施形態に係る異形棒鋼の正面図である。
【図２】（Ａ）は、同異形棒鋼の一部を示す正面図、（Ｂ）は、同図（Ａ）のVIB部分の拡大断面図である。
【図３】同異形棒鋼の形状および寸法例を示す正面図および平面図である。
【図４】同異形棒鋼の製造過程の説明図である。
【図５】この発明の他の実施形態に係る異形棒鋼の正面図である。
【図６】この発明のさらに他の実施形態に係る異形棒鋼の一部を拡大して示す正面図である。
【図７】同異形棒鋼の形状および寸法例を示す正面図および平面図である。
【図８】同異形棒鋼の製造過程の説明図である。
【図９】（Ａ）は、この発明のさらに他の実施形態に係る異形棒鋼の正面図、（Ｂ）は同図（Ａ）のIXB-IXB 拡大断面図、（Ｃ）は異形棒鋼の変形例における同図（Ｂ）に相当する断面図である。
【図１０】同異形棒鋼の製造過程の説明図である。
【図１１】同異形棒鋼の圧延およびリブ除去過程の説明図である。
【図１２】いずれかの異形棒鋼をアンカーボルトに適用した例を示す図である。
【図１３】いずれかの異形棒鋼を鉄筋継手に適用した例を示す断面図である。
【発明を実施するための形態】
【００１７】
この発明の第１の実施形態を図１ないし図４と共に説明する。
＜第１の実施形態：リブ付の異形棒鋼（節部の位相が合っていない形態）＞
図１に示すように、この実施形態に係る棒鋼は、丸軸状の棒鋼本体１ａの外周面に突条１ｂを有する異形棒鋼１である。棒鋼本体１ａの両端部に、雄ねじ部１ｃ，１ｃが設けられている。この実施形態の突条１ｂは、節部１ｂａと、リブ１ｂｂとを有する。節部１ｂａは、この異形棒鋼の長手方向に一定間隔置きに複数設けられる。各節部１ｂａは、この棒鋼本体１ａにおける円周方向の半周ずつが、交互にこの異形棒鋼の長手方向に並ぶ。換言すれば、各節部１ｂａは、後述する二本のリブ１ｂｂを隔てて位相が異なる二位置に交互にこの異形棒鋼の長手方向に並ぶ。リブ１ｂｂは、棒鋼本体１ａの１８０°離れた位置に二本設けられ、それぞれ長手方向に延びる。
【００１８】
なお、突条１ｂは、上記のような節部１ｂａとリブ１ｂｂとを有する形状に限らず、一本で螺旋状に延びる形状や、二本の螺旋状とされて相互の交差部の間が菱形状となる形状等であっても良い。
【００１９】
棒鋼本体１ａの両端部の各雄ねじ部１ｃは、転造ねじであり、加工硬化（塑性硬化とも呼ばれる）によって、この異形棒鋼１の他の部分よりも、硬さが硬く引張強度が強くなっている。
【００２０】
＜雄ねじ部１ｃにおける径寸法の関係等について＞
図２（Ａ）および図２（Ｂ）に示すように、雄ねじ部１ｃは、ねじ溝径Ｄ３１が棒鋼本体１ａの外周面よりも細く、ねじ山径Ｄ３２，Ｄ３２´が棒鋼本体１ａの外周面よりも太くかつ節部１ｂａを含む最大径Ｄ２よりも細い。
さらに雄ねじ部１ｃは、節部１ｂａに相当する幅（軸方向幅）の複数箇所に設けられたねじ山径の太い部分（Ｄ３２）と、残りのねじ山径の細い部分（Ｄ３２´）とを有し、両部分のねじ溝径Ｄ３１は互いに同じである。また雄ねじ部１ｃにおける、ねじ山径の細い部分のねじ山径Ｄ３２´は、リブ１ｂｂと同じ周方向箇所を除く箇所のねじ山径である。なお、太い部分のねじ山径Ｄ３２は、節部のない棒鋼本体に雄ねじを転造した場合に得られる最大のねじ山径よりも太い。
【００２１】
径寸法の関係を具体的に説明する。
この異形棒鋼１は、真円加工を施した端部に雄ねじ部１ｃが形成されている。図２（Ｂ）に示すように、真円加工の真円の直径Ｄ５が棒鋼本体１ａの外径Ｄ１よりも大きいため、真円加工を行う長さ範囲における棒鋼本体１ａの箇所は、未加工部分として残る。雄ねじ部１ｃは、ねじ溝径Ｄ３１が棒鋼本体１ａの外径Ｄ１よりも小さく、棒鋼本体１ａ、およびこの棒鋼本体１ａよりも大径の節部１ｂａの真円加工された部分１ｂａ´に渡って形成される。そのため、雄ねじ部１ｃにおいて、棒鋼本体１ａの箇所と節部１ｂａが真円加工された部分１ｂａ´とで、雄ねじ部１ｃのねじ山径が異なっている。ねじ溝径はどちらも同じＤ３１である。
【００２２】
雄ねじ部１ｃは、ねじ山径の細い部分（Ｄ３２´）のねじ溝深さｈ０が、ねじ山径の太い部分（Ｄ３２）のねじ溝深さｈ１の７０％以上である。
前記ねじ山径の細い部分（Ｄ３２´）のねじ溝深さｈ０は、節部１ｂａの基端が残る部分（真円加工された部分）１ｂａ´のねじ溝深さである。
前記ねじ山径の太い部分（Ｄ３２）のねじ溝深さｈ１は、節部１ｂａのない部分（すなわち棒鋼本体１ａに形成される雄ねじ部１ｃの部分）のねじ溝深さである。
節部１ｂａのない部分のねじ溝深さｈ１を、節部１ｂａの基端が残る部分１ｂａ´のねじ溝深さｈ０で除したねじ溝深さの割合ｈ１／ｈ０は、例えば７５％〜８０％、この例では７５％とされている。なお、このねじ溝深さの割合ｈ１／ｈ０は、７０％以上有れば、雄ねじ部１ｃにおける棒鋼本体１ａにねじ加工された箇所も、雄ねじ部１ｃにナットを螺合するうえで支障がない、または鉄筋継手のとしての締結に支障がないことがシミュレーションにより確認されている。
【００２３】
＜異形棒鋼１の形状および寸法例について＞
図２に示すように、異形棒鋼１の各部の寸法例を示すと、呼び径がＤ１９の異形棒鋼において、Ｍ２０でピッチ２．５の雄ねじ部１ｃを加工した場合、棒鋼本体１ａの外径Ｄ１が１７．８８、最大径Ｄ２（節部１ｂａの外径）が２０．６８、ねじ山径Ｄ３２が１９．６７４、ねじ有効径Ｄ３０が１８．０５、ねじ溝径Ｄ３１が１６．６０７である。単位はいずれもｍｍである。
また図３に示すように、リブ１ｂｂが台形状断面形状であって上底３．５、下底４．５、高さ１．４とされている。単位はいずれもｍｍである。
【００２４】
ところで、従来の竹節鉄筋と呼ばれる異形棒鋼は、一般に丸軸状の棒鋼本体と節部・リブで構成されているが、前記リブも引張耐力に寄与しており、大凡４％程度を占める。この異形棒鋼に、図２に示す第１の実施形態のように雄ねじ部１ｃを加工した場合、ねじ溝部分で前記リブが途切れ、リブ１ｂｂの断面積により寄与する分の引張耐力が低下する。これにより雄ねじ部１ｃが引張耐力の局部的な弱部となる懸念がある。
しかしながら第１の実施形態では、雄ねじ部１ｃを転造により加工しているので、加工硬化により引張強度が向上していて、規格値を満足し、実質上、雄ねじ部１ｃの形成による強度低下の問題は生じない。
【００２５】
＜異形棒鋼１の製造方法について＞
図４は、この異形棒鋼１の製造過程の説明図である。
図４（Ａ）は、素材となる丸軸状の棒鋼本体１ａと節部１ｂａ、リブ１ｂｂとを有する異形棒鋼１を示す。この異形棒鋼１を、図４（Ｂ）に示すように、建設現場または工場等で、必要とされる任意の長さに切断する（切断過程）。図４（Ｃ）に示すように、この切断された異形棒鋼１の端部における、雄ねじ部１ｃを形成する長さ範囲の部分に、真円加工を施す（真円加工過程）。
【００２６】
この真円加工は、異形棒鋼１の突条１ｂの基端が残る程度で、突条１ｂが略無くなる程度の外径Ｄ５の真円に切削を行う加工であり、真円加工前の節部１ｂａは、真円加工後、前記節部１ｂａよりも低い突出高さの部分１ｂａ′となる。この部分１ｂａ′は、棒鋼本体１ａの外周面よりも太く、この太い部分１ｂａ′のピッチｐ１は、節部１ｂａのピッチｐ１と同じであり、節部１ｂａから太い部分１ｂａ′に渡り同じピッチｐ１である。
真円加工後の前記太い部分１ｂａ′の外径Ｄ５は、棒鋼本体１ａの外径Ｄ１よりも僅かに大きい。ねじ加工に伴う若干の径の変化があるため、外径Ｄ５は、雄ねじ部１ｃのねじ山径Ｄ３２（図２（Ｂ））と異なっている。なお、前記外径Ｄ５は、棒鋼本体の外径Ｄ１と同じでも良い。
【００２７】
真円加工過程の後、図４（Ｄ）に示すように、異形棒鋼１の真円加工が施された部分に、雄ねじ部１ｃ（図２（Ｂ）：有効径Ｄ３０）を転造により形成する（雄ねじ転造過程）。転造による雄ねじ部１ｃの形成の場合、図２（Ｂ）に示すように、組成流動によりねじ山径Ｄ３２は前記真円加工の外径Ｄ５よりも大きくなり、有効径Ｄ３０が前記真円加工の外径Ｄ５となる。この転造は、例えば異形棒鋼１の外周に嵌まる図示外の転造工具、または一対の対向する転造ロールからなる図示外の転造設備を用いて、冷間、温間、または熱間で行う。この転造は、より詳しくは、一般的には二点転造であり、まれにねじ加工を三点で行う加工、いわゆる三点転造とする。
【００２８】
このように雄ねじ部１ｃの転造を行うことで、雄ねじ部１ｃが加工硬化によって硬くなる。また、雄ねじ部１ｃのねじ溝径Ｄ３１が棒鋼本体１ａの外径Ｄ１よりも細くなり、かつねじ山径Ｄ３２′は転造時の盛り上がりによって棒鋼本体１ａの外径Ｄ１よりも太くなる。なお、前記真円加工（図４（Ｃ））は必ずしも行わなくても良い。また、雄ねじ部１ｃの真円加工および転造を行う長さは、長さ調整用として長くしておき、配筋の現場で使用箇所に応じて雄ねじ部１ｃを切断し、アンカーボルトに用いるようにしても良い。これにより施工性が向上する。
【００２９】
＜作用効果＞
以上説明した異形棒鋼１によれば、雄ねじ部１ｃは、ねじ山径の太い部分を有するが、この太い部分は節部１ｂａに相当する幅の複数箇所であるため、節部１ｂａの径の程度まで、簡単に大きく得ることができる。すなわち、素材となる節付きの異形棒鋼１にそのまま、または節部１ｂａだけを削る加工を施してねじ加工を行うことで得られる。このような太い部分が複数箇所にあるため、雄ねじ部となる箇所の全長にわたって削り取りを行って転造ねじを設ける場合よりも、ねじ結合の引張耐力を大きく得ることができる。
また、雄ねじ部１ｃの太い部分は、節部１ｂａ上での加工で得られるため、熱間の拡径加工や別部材の雄ねじ部材を圧接などで接合する場合に比べて容易に形成することができる。
【００３０】
雄ねじ部１ｃのねじ溝径Ｄ３１が棒鋼本体１ａの外周面よりも細いため、異形棒鋼の耐引張力等の耐力の低下が懸念されるが、雄ねじ部１ｃの硬さが他の部分よりも硬いため、耐力の低下が補え、十分な耐力が得られる。雄ねじ部１ｃの溝加工による耐力低下を補う為に必要となる硬さを硬くまたは強くする程度は、雄ねじ部１ｃの転造により得られる加工硬化（塑性硬化とも呼ばれる）の程度で足りる。そのため、素材となる節付きの異形棒鋼１にそのまま、または節部１ｂａだけを削る加工を施して雄ねじ部１ｃを転造すれば、雄ねじ部１ｃに必要な硬さも得られる。このため、雄ねじ部１ｃの硬さを高めるための専用の工程は不要であり、このことからも生産性に優れる。
【００３１】
＜他の実施形態について＞
以下の説明においては、各実施の形態で先行して説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００３２】
＜リブ付の異形棒鋼（節部同位相）＞
前述の第１の実施形態では、節部の位相が合っていない異形棒鋼につき説明したが、図５に示すように、各節部１ｂａが同位相でこの異形棒鋼の長手方向に並ぶ異形棒鋼１´であっても良い。その他の構成、製造方法は、第１の実施形態と同様である。
【００３３】
＜リブ無しの異形棒鋼＞
図６〜図８と共に、他の実施形態に係るリブ無しの異形棒鋼１Ａについて説明する。
図６に示すように、この異形棒鋼１Ａは、節部１ｂａを有するが、リブを有しない異形棒鋼である。雄ねじ部１ｃは、転造ねじから成り、その下削りとして図４（Ｃ）で説明したのと同様に、図８（Ｃ）に示すように真円加工を行う。この場合、異形棒鋼１Ａがリブを有しないので、基本的には、節部１ｂａだけに真円加工を施す。棒鋼本体１ａは、設定する雄ねじ部１ｃの有効半径内であれば、真円加工による真円度の多少のずれは、転造（図８（Ｄ））により補正される。また圧延過程（後述する）においてリブが僅かに発生する場合もあるが、この場合、全断面積に及ぼす影響が小さく、問題は生じない。
【００３４】
この実施形態では、第１の実施形態と同様に、雄ねじ部１ｃを転造により加工しているので、加工硬化により引張強度が向上していて、実質上、雄ねじ部１ｃの形成による強度低下の問題は生じないが、所望の引張強度をより確実に確保することが望ましい。
そこで、この図６〜図８に示す実施形態は、次のように異形棒鋼の径を規格品よりも僅かに大きくすることで、引張強度をより確実に確保している。すなわち、前述の第１の実施形態におけるリブ１ｂｂ（図３（ａ））の断面積に相当する分だけ、棒鋼本体１ａの径が大きな異形棒鋼を用いている。
【００３５】
＜寸法例＞
第１の実施形態では、図３に示すように、呼び径がＤ１９の異形棒鋼１を用いる場合、規格どおりに、棒鋼本体１ａの直径１７．８８ｍｍ、リブ１ｂｂが台形状断面形状で上底３．５ｍｍ、下底４．５ｍｍ、高さ１．４ｍｍとされている。以下の面積の単位はいずれもｍｍ２である。
棒鋼本体１ａの断面積Ａ０、リブ断面積Ａ１，全体の断面積Ａとすると、
Ａ０＝π（１７．８８）２＝２５１．０９
Ａ１＝（３．５+４．５）１．４/２×２≒１１．２
Ａ＝Ａ０+Ａ１＝２５１．０９+１１．２＝２６２．２９
Ａ１/Ａ＝０．０４３  （４．３％）
である。
【００３６】
そこで、この実施形態では、図７に示すように、棒鋼本体１ａの直径を１８．２８mmとしている。この場合、棒鋼本体１ａの断面積ＡＡは、
ＡＡ＝π（１８．２８/２）２＝２６２．４５
である。
このように、棒鋼本体１ａの径を規格品よりも僅かに大きくすることで、リブは形成せず、棒鋼本体１ａへと移行している。これにより、ねじ加工による断面欠損は解消し、引張強度をより確実に確保している。
【００３７】
＜帯状平坦部付の異形棒鋼＞
図９〜図１１と共に、他の実施形態に係る帯状平坦部付の異形棒鋼１Ｂについて説明する。
この実施形態において、特に記載する事項の他は、図６〜図８に示す実施形態と同様である。この実施形態では、図９（Ｂ）に示すように、異形棒鋼１Ｂは、外周面における互いに１８０°離れた二箇所に、平面状の帯状平坦部４を軸方向の全長に渡って有している。
【００３８】
帯状平坦部４は、異形棒鋼１Ｂの軸方向に垂直な断面が、棒鋼本体１ａの外周面を成す円の一部の弧である直線となる形状である。図９（Ａ）に示すように、帯状平坦部４は平面形状であるため、異形棒鋼１Ｂの節部１ｂａの箇所では幅が広がっている。図９（Ｂ）に示すように、帯状平坦部４の一般部（棒鋼本体１ａ）における幅ｄ１は、前記リブ１ｂｂ（図１０（Ａ））の基端幅と同じ、または前記基端幅以上の幅とされている。節部１ｂａは、上記のように帯状平坦部４が形成されていることにより、円周方向の二箇所で非連続となっている。なお図９（Ｃ）は、異形棒鋼の変形例を示し、後に説明する。
【００３９】
＜帯状平坦部付の異形棒鋼の製造方法について＞
先ず、図１１に示すように、丸軸状の棒鋼素材Ｗ０から、丸軸状の棒鋼本体１ａの外周に節部１ｂａを有する中間棒鋼素材Ｗ１（図１０（Ａ））を、一対の圧延ロール１１，１１による熱間の圧延で得る（圧延過程）。このとき、中間棒鋼素材Ｗ１には、一対の圧延ロール１１，１１間の隙間により、両側面にリブ１ｂｂが全長に渡り必然的に生じる。
【００４０】
この圧延過程で成形されて来る加熱状態の中間棒鋼素材Ｗ１から、圧延ロール１１の後段に設置されたリブ除去用工具１４により、両側面のリブ１ｂｂを掻き取る（リブ除去過程）。これにより、外周面における互いに１８０°離れた二箇所に、前記帯状平坦部４を有するねじ加工用素材棒鋼Ｗ２（図１０（Ｂ））が形成される。
【００４１】
リブ除去用工具１４は、先端が直線状の板状または塊状等の工具とされ、圧延ロール１１の後段の所定位置に固定して設置しておけば、中間棒鋼素材Ｗ１の送りに伴ってリブ１ｂｂの掻き取りが行われる。前記送りは、例えば、案内ロール１２，１３の一部のものを回転駆動させるロールとすることで行われる。これら案内ロール１２，１３は、圧延ロール１１の前後に棒鋼送り方向に沿って並べられている。
【００４２】
このように準備された長尺のねじ加工用素材棒鋼Ｗ２は、例えば、建設現場または工場等において、図１０（Ｃ）に示すように、任意の長さに切断して使用される（切断過程）。
この切断したねじ加工用素材棒鋼Ｗ２に、前記真円加工を施し、図１０（Ｄ）のように節部１ｂａは低い突出高さの部分１ｂａ´となる。同図の破線は、この部分１ｂａ´における真円加工前の状態の節部１ｂａを示す。
【００４３】
この真円加工を終えたねじ加工用素材棒鋼Ｗ２における前記真円加工された長さ範囲につき、第１の実施形態で説明したと同様に、前記雄ねじ部１ｃ（図４（Ｄ）参照）を加工する（雄ねじ転造過程）。
【００４４】
この構成の場合、雄ねじ部１ｃを有する異形棒鋼１Ｂが帯状平坦部４を有し、長手方向に続くリブのような突出部分を有しない。そのため、前記リブを有する異形棒鋼にねじ加工したものに比べ、異形棒鋼１Ｂにおける雄ねじ部１ｃの形成箇所と雄ねじ部１ｃのない一般部分とで、真円加工やねじ加工に伴う断面欠損による断面積の差が少なく、耐力の差が小さい。このため、実用上、異形棒鋼１Ｂの局部的な弱部として問題とならない。前記リブの断面積に相当する分だけ大径の異形棒鋼１Ｂとすることで、リブがなくても、リブ付きの異形棒鋼と同等の耐力が確保される。例えば前記リブ１ｂｂ（図４（Ｄ）参照）の断面積は全断面積の４％程度であり、この分だけ大径の異形棒鋼１Ｂとすることで、リブ付きの異形棒鋼と同等の耐力が確保される。
【００４５】
雄ねじ部１ｃがこの実施形態のように転造ねじである場合は、切削加工のような断面欠損を生じず、塑性流動で異形棒鋼全周のうちの他の部分が大径となって、断面積の低下は少ない。また、転造ねじであると、雄ねじ転造過程で塑性硬化が生じて耐力が向上する。そのため、実際には、前記４％程度の断面積差の一部を補う程度の太さの異形棒鋼１Ｂとすることで、リブ付きの異形棒鋼と同等の耐力が確保される。
【００４６】
また、製造過程においても、前記節部１ｂａおよび雄ねじ部１ｃを有する異形棒鋼１Ｂを製造するにつき、節部１ｂａの圧延による形成時にリブ１ｂｂが生じても、そのリブ１ｂｂを除去して前記帯状平坦部４とすれば良く、一般的な圧延による異形棒鋼を素材として雄ねじ部１ｃ付きの異形棒鋼１Ｂを製造することができる。
リブ１ｂｂの除去については、節部１ｂａを得るための圧延過程で成形されて来る加熱状態の中間棒鋼素材Ｗ１からリブ１ｂｂを掻き落とすことにより前記帯状平坦部４を形成することで得られるため、切削等の工程が不要で、簡単に能率良く除去することができる。
【００４７】
変形例として、例えば、図９（Ｃ）に示すように、前記リブを有しない異形棒鋼１Ｃを用いても、帯状平坦部付の実施形態と同様に、異形棒鋼１Ｃにおける前記雄ねじ部の形成箇所と前記雄ねじ部のない一般部分との耐力差を少なくすることができる。リブのみ無くせば、すなわち長手方向に沿って延びる突出部分がなければ、ねじの転造前後での断面積の変化はなく、節部１ｂａは伸びても支障がない。
【００４８】
図９（Ｃ）の例の異形棒鋼１Ｃでは、棒鋼本体１ａは全周にわたり真円であり、節部１ｂａは円周方向の二か所で途切れ部１ａａが生じている。同図のリブを無くすのみとして帯状平坦部を形成しない場合は、圧延により節１ｂａを成形するにつき、圧延設備が特殊な仕様とはなるが、掻き落としによるリブ除去過程は不要である。
【００４９】
＜アンカーボルトへの適用例＞
図１２は、いずれかの異形棒鋼をアンカーボルトＡｂに適用した例を示す図である。
柱部材１５の下端部に接合されたベースプレート１６と、基礎１７とが複数のアンカーボルトＡｂにより連結される。各アンカーボルトＡｂは、棒鋼本体１ａが基礎１７に埋設され、この棒鋼本体１ａの上端部および下端部に雄ねじ部１ｃが設けられている。基礎１７上に、ベースモルタル等の介在部材１８を介してベースプレート１６が配置されている。
【００５０】
ベースプレート１６および介在部材１８には、各アンカーボルトＡｂの上端部の雄ねじ部１ｃを挿通する貫通穴が所定間隔おきに複数設けられている。基礎１７から介在部材１１８、ベースプレート１６の各貫通穴を通して上方に突出する上端部側の雄ねじ部１ｃに、座金１９を介してナット２０，２１が螺合されている。これにより、ベースプレート１６の上面が押付けられることで、ベースプレート１６と基礎１７とが連結される。また各アンカーボルトＡｂの下端部の雄ねじ部１ｃに定着板２２が嵌合され、この定着板２２が上下のナット２３，２４により固定されている。
【００５１】
このようにいずれかの実施形態の異形棒鋼をアンカーボルトＡｂに適用した場合、大径化等の下加工を施す従来技術よりも生産性に優れ、また雄ねじ部１ｃの加工による耐力低下の実用上の問題が生じず、必要な耐力が得られるアンカーボルトを実現できる。
【００５２】
なお、前記定着板２２による定着方法に限定されるものではない。例えば、アンカーボルトＡｂの下端部に雄ねじ部１ｃを設けずにヘッド部（頭部）を設け、コンクリート内に定着しても良い。その他、アンカーボルトＡｂの下端部にフック部を設けたもの等種々の定着方法を採用し得る。
【００５３】
＜鉄筋継手への適用例＞
図１３は、いずれかの異形棒鋼を鉄筋継手に適用した例を示す図である。
この鉄筋継手は、一対の異形棒鋼１，１を接続する鉄筋継手であって、互いに接続される一対の異形棒鋼の対向する端部に雄ねじ部１ｃを有する。これら異形棒鋼１，１の前記雄ねじ部１ｃ，１ｃに渡ってカプラー２が螺合している。カプラー２は、前記雄ねじ部１ｃ，１ｃに螺合する雌ねじ部２ａが形成された鋼製のねじ筒状である。カプラー２の外周面は、円筒面状であっても、また長さ方向の一部または全体が、ねじ締め用の工具（図示せず）に係合させる多角形、または一部に平坦面を持つ形状であっても良い。なお、図示しないが、各異形棒鋼１の雄ねじ部１ｃにそれぞれ螺合してカプラー２の両端面に当接する一対のロックナットが設けられていても良い。
【００５４】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００５５】
１，１´，１Ａ，１Ｂ，１Ｃ…異形棒鋼
１ａ…棒鋼本体
１ｂａ…節部
１ｃ…雄ねじ部
Ａｂ…アンカーボルト
【図１】
2018135634.tif 000003
【図２】
2018135634.tif 000004
【図３】
2018135634.tif 000005
【図４】
2018135634.tif 000006
【図５】
2018135634.tif 000007
【図６】
2018135634.tif 000008
【図７】
2018135634.tif 000009
【図８】
2018135634.tif 000010
【図９】
2018135634.tif 000011
【図１０】
2018135634.tif 000012
【図１１】
2018135634.tif 000013
【図１２】
2018135634.tif 000014
【図１３】
2018135634.tif 000015
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
端部に雄ねじ部が設けられた雄ねじ部付きの異形棒鋼を製造する方法であって、
素材となる異形棒鋼として、丸軸状の棒鋼本体の外周に長手方向に間隔を開けて複数の節部を有する異形棒鋼を準備する過程と、
この異形棒鋼の端部における前記雄ねじ部を形成する長さ範囲の部分に、前記節部の基端のみが残る外径となるように、切削による真円加工を施す過程と、
前記素材となる異形棒鋼における前記真円加工が施された部分に、前記雄ねじ部を転造により形成する過程とを含み、
前記雄ねじ部は、ねじ溝径が前記棒鋼本体の外周面よりも細く、ねじ山径が前記棒鋼本体の外周面よりも太くかつ前記節部を含む最大径よりも細く、かつ、前記雄ねじ部は、前記節部に相当する幅の複数箇所に設けられたねじ山径の太い部分と、残りのねじ山径の細い部分とを有し、両部分のねじ溝径は互いに同じであり、前記雄ねじ部は、この異形棒鋼の他の部分よりも硬さが硬くまたは引張強度が強い
異形棒鋼の製造方法。
【請求項２】
請求項１に記載の異形棒鋼の製造方法において、前記素材となる異形棒鋼として、前記棒鋼本体の外周面に長手方向に延びるリブを備える異形棒鋼を用い、前記真円加工および転造は、前記雄ねじ部を形成する長さ範囲の部分で前記リブに対しても行い、製造された異形棒鋼は、前記棒鋼本体の外周面に、長手方向に延びるリブを備え、前記雄ねじ部における、ねじ山径の細い部分のねじ山径は、前記リブと同じ周方向箇所を除く箇所のねじ山径である異形棒鋼の製造方法。
【請求項３】
請求項１または請求項２に記載の異形棒鋼の製造方法において、製造された異形棒鋼の前記雄ねじ部は、前記ねじ山径の細い部分のねじ溝深さが、前記ねじ山径の太い部分のねじ溝深さの７０％以上である異形棒鋼の製造方法。
【請求項４】
請求項１ないし請求項３のいずれか１項に記載の異形棒鋼の製造方法によって製造された異形棒鋼をアンカーボルトとするアンカーボルトの製造方法。
【手続補正３】
【補正対象書類名】明細書
【補正対象項目名】０００１
【補正方法】変更
【補正の内容】
【０００１】
この発明は、基礎に埋設されるアンカーボルトや鉄筋等に適用される雄ねじ部付きの異形棒鋼の製造方法およびアンカーボルトの製造方法に関する。
【手続補正４】
【補正対象書類名】明細書
【補正対象項目名】０００７
【補正方法】変更
【補正の内容】
【０００７】
この発明の目的は、雄ねじ部の加工による耐力低下の実用上の問題が生じず、必要な耐力が得られ、雄ねじ部の長さが限定されず、かつ生産性に優れる雄ねじ部付きの異形棒鋼の製造方法およびアンカーボルトの製造方法を提供することである。
【手続補正５】
【補正対象書類名】明細書
【補正対象項目名】０００８
【補正方法】変更
【補正の内容】
【０００８】
この発明の異形棒鋼の製造方法は、
端部に雄ねじ部が設けられた雄ねじ部付きの異形棒鋼を製造する方法であって、
素材となる異形棒鋼として、丸軸状の棒鋼本体の外周に長手方向に間隔を開けて複数の節部を有する異形棒鋼を準備する過程と、
この異形棒鋼の端部における前記雄ねじ部を形成する長さ範囲の部分に、前記節部の基端のみが残る外径となるように、切削による真円加工を施す過程と、
前記素材となる異形棒鋼における前記真円加工が施された部分に、前記雄ねじ部を転造により形成する過程とを含み、
前記雄ねじ部は、ねじ溝径が前記棒鋼本体の外周面よりも細く、ねじ山径が前記棒鋼本体の外周面よりも太くかつ前記節部を含む最大径よりも細く、かつ、前記雄ねじ部は、前記節部に相当する幅の複数箇所に設けられたねじ山径の太い部分と、残りのねじ山径の細い部分とを有し、両部分のねじ溝径は互いに同じであり、前記雄ねじ部は、この異形棒鋼の他の部分よりも硬さが硬くまたは引張強度が強い。
【手続補正６】
【補正対象書類名】明細書
【補正対象項目名】０００９
【補正方法】変更
【補正の内容】
【０００９】
この構成によると、雄ねじ部は、ねじ山径の太い部分を有するが、この太い部分は節部に相当する幅の複数箇所であるため、次のように簡単に得ることができる。すなわち、素材となる節付きの異形棒鋼に、節部だけを削る真円加工を施してねじ加工を行うことで得られる。このような太い部分が複数箇所にあるため、雄ねじ部となる箇所の全長にわたって削り取りを行って転造ねじを設ける場合よりも、ねじ結合の引張耐力を大きく得ることができる。
また、上記のように、雄ねじ部の太い部分は節部上での加工で得られるため、熱間の拡径加工や別部材の雄ねじ部材を圧接などで接合する場合に比べて容易に形成することができる。従来の鉄筋に大径部を形成して雄ねじ部を加工するものと異なり、大径部長さの限定により雄ねじ部の長さが限定されることもない。
【手続補正７】
【補正対象書類名】明細書
【補正対象項目名】００１１
【補正方法】変更
【補正の内容】
【００１１】
この発明において、前記素材となる異形棒鋼として、前記棒鋼本体の外周面に長手方向に延びるリブを備える異形棒鋼を用い、前記真円加工および転造は、前記雄ねじ部を形成する長さ範囲の部分で前記リブに対しても行い、製造された異形棒鋼は、前記棒鋼本体の外周面に、長手方向に延びるリブを備え、前記雄ねじ部における、ねじ山径の細い部分のねじ山径は、前記リブと同じ周方向箇所を除く箇所のねじ山径であっても良い。この場合、リブによっても耐力を負担できるため、リブを有しない同径の異形棒鋼よりも異形棒鋼全体の引張耐力を高めることができる。
【手続補正８】
【補正対象書類名】明細書
【補正対象項目名】００１３
【補正方法】変更
【補正の内容】
【００１３】
この発明のアンカーボルトの製造方法は、前記いずれかに記載の異形棒鋼の製造方法によって製造された異形棒鋼をアンカーボルトとする。この構成によると、大径化等の下加工を施すアンカーボルトよりも生産性に優れ、また雄ねじ部の加工による耐力低下の実用上の問題が生じず、必要な耐力が得られるアンカーボルトを実現できる。
【手続補正９】
【補正対象書類名】明細書
【補正対象項目名】００１４
【補正方法】変更
【補正の内容】
【００１４】
この発明の異形棒鋼の製造方法は、端部に雄ねじ部が設けられた雄ねじ部付きの異形棒鋼を製造する方法であって、素材となる異形棒鋼として、丸軸状の棒鋼本体の外周に長手方向に間隔を開けて複数の節部を有する異形棒鋼を準備する過程と、この異形棒鋼の端部における前記雄ねじ部を形成する長さ範囲の部分に、前記節部の基端のみが残る外径となるように、切削による真円加工を施す過程と、前記素材となる異形棒鋼における前記真円加工が施された部分に、前記雄ねじ部を転造により形成する過程とを含み、前記雄ねじ部は、ねじ溝径が前記棒鋼本体の外周面よりも細く、ねじ山径が前記棒鋼本体の外周面よりも太くかつ前記節部を含む最大径よりも細く、かつ、前記雄ねじ部は、前記節部に相当する幅の複数箇所に設けられたねじ山径の太い部分と、残りのねじ山径の細い部分とを有し、両部分のねじ溝径は互いに同じであり、前記雄ねじ部は、この異形棒鋼の他の部分よりも硬さが硬くまたは引張強度が強い。このため、雄ねじ部の加工による耐力低下の実用上の問題が生じず、必要な耐力が得られ、雄ねじ部の長さが限定されず、かつ生産性に優れる。
【手続補正１０】
【補正対象書類名】明細書
【補正対象項目名】００１６
【補正方法】変更
【補正の内容】
【００１６】
【図１】この発明の第１の実施形態に係る異形棒鋼の製造方法により製造された異形棒鋼の正面図である。
【図２】（Ａ）は、同異形棒鋼の一部を示す正面図、（Ｂ）は、同図（Ａ）のVIB 部分の拡大断面図である。
【図３】同異形棒鋼の形状および寸法例を示す正面図および平面図である。
【図４】同異形棒鋼の製造過程の説明図である。
【図５】この発明の他の実施形態に係る異形棒鋼の製造方法により製造された異形棒鋼の正面図である。
【図６】この発明のさらに他の実施形態に係る異形棒鋼の製造方法により製造された異形棒鋼の一部を拡大して示す正面図である。
【図７】同異形棒鋼の形状および寸法例を示す正面図および平面図である。
【図８】同異形棒鋼の製造過程の説明図である。
【図９】（Ａ）は、この発明のさらに他の実施形態に係る異形棒鋼の製造方法により製造された異形棒鋼の正面図、（Ｂ）は同図（Ａ）のIXB-IXB 拡大断面図、（Ｃ）は異形棒鋼の変形例における同図（Ｂ）に相当する断面図である。
【図１０】同異形棒鋼の製造過程の説明図である。
【図１１】同異形棒鋼の圧延およびリブ除去過程の説明図である。
【図１２】いずれかの異形棒鋼をアンカーボルトに適用した例を示す図である。
【図１３】いずれかの異形棒鋼を鉄筋継手に適用した例を示す断面図である。
【手続補正１１】
【補正対象書類名】明細書
【補正対象項目名】００１７
【補正方法】変更
【補正の内容】
【００１７】
この発明の第１の実施形態を図１ないし図４と共に説明する。
＜第１の実施形態：リブ付の異形棒鋼（節部の位相が合っていない形態）＞
図１に示すように、この実施形態に係る異形棒鋼の製造方法により製造された異形棒鋼は、丸軸状の棒鋼本体１ａの外周面に突条１ｂを有する異形棒鋼１である。棒鋼本体１ａの両端部に、雄ねじ部１ｃ，１ｃが設けられている。この実施形態の突条１ｂは、節部１ｂａと、リブ１ｂｂとを有する。節部１ｂａは、この異形棒鋼の長手方向に一定間隔置きに複数設けられる。各節部１ｂａは、この棒鋼本体１ａにおける円周方向の半周ずつが、交互にこの異形棒鋼の長手方向に並ぶ。換言すれば、各節部１ｂａは、後述する二本のリブ１ｂｂを隔てて位相が異なる二位置に交互にこの異形棒鋼の長手方向に並ぶ。リブ１ｂｂは、棒鋼本体１ａの１８０°離れた位置に二本設けられ、それぞれ長手方向に延びる。
【手続補正１２】
【補正対象書類名】明細書
【補正対象項目名】００３３
【補正方法】変更
【補正の内容】
【００３３】
＜リブ無しの異形棒鋼＞
図６〜図８と共に、他の実施形態に係る異形棒鋼の製造方法により製造されたリブ無しの異形棒鋼１Ａについて説明する。
図６に示すように、この異形棒鋼１Ａは、節部１ｂａを有するが、リブを有しない異形棒鋼である。雄ねじ部１ｃは、転造ねじから成り、その下削りとして図４（Ｃ）で説明したのと同様に、図８（Ｃ）に示すように真円加工を行う。この場合、異形棒鋼１Ａがリブを有しないので、基本的には、節部１ｂａだけに真円加工を施す。棒鋼本体１ａは、設定する雄ねじ部１ｃの有効半径内であれば、真円加工による真円度の多少のずれは、転造（図８（Ｄ））により補正される。また圧延過程（後述する）においてリブが僅かに発生する場合もあるが、この場合、全断面積に及ぼす影響が小さく、問題は生じない。
【手続補正１３】
【補正対象書類名】明細書
【補正対象項目名】００３７
【補正方法】変更
【補正の内容】
【００３７】
＜帯状平坦部付の異形棒鋼＞
図９〜図１１と共に、他の実施形態に係る異形棒鋼の製造方法により製造された帯状平坦部付の異形棒鋼１Ｂについて説明する。
この実施形態において、特に記載する事項の他は、図６〜図８に示す実施形態と同様である。この実施形態では、図９（Ｂ）に示すように、異形棒鋼１Ｂは、外周面における互いに１８０°離れた二箇所に、平面状の帯状平坦部４を軸方向の全長に渡って有している。